(57)【要約】【課題】  透水性及び施工性を向上させる。【解決手段】  透水性を有し、１時間における透水量が２０ｍｍ以上、５０ｍｍ以下にし、裂断長が４ｋｍ以上とすることで、水捌けがよく、施工時に破断をすることがない強度を有し、施工性が向上する。【選択図】図１
2006045688.tif 000002
【特許請求の範囲】
【請求項１】
発泡火成岩を包装する包装用基材において、
透水性を有し、
１時間あたりの透水量の平均値が２０ｍｍ以上、５０ｍｍ以下であり、
裂断長が４ｋｍ以上である包装用基材。
【請求項２】
紙面ｐＨが５．０以上である請求項１記載の包装用基材。
【発明の詳細な説明】
【技術分野】
【０００１】
本発明は、発泡火成岩を包装する包装用基材に関する。
【背景技術】
【０００２】
包装用基材は、例えば造園や園芸に用いられる発泡火成岩を袋詰めする際の袋に用いられる。発泡火成岩は、例えば黒曜岩、真珠岩、松脂岩等を発泡させたものである。この発泡火成岩は、排水性が優れている。このため、発泡火成岩を水捌けが悪い土壌に混入させることで、水が排水されやすくなり植生の根腐れを防止することができる。また、発泡火成岩は、軽量で通気性に優れているため、通気性の悪いポットや化粧鉢、プランター等の土壌中に含ませることで、土壌中で空気を循環させることができ、根腐れを防止すると共に、土壌を軽量化することができる。このような発泡火成岩は、大規模な造園工事から家庭用園芸まで広範囲に使用されている。
【０００３】
このような発泡火成岩は、上述した黒曜岩、真珠岩、松脂岩等がガラス質であるため、粒状にし袋詰めにして搬送すると、粒同志で摩擦を起こし粒状物が摩耗してガラス質の小片が発生してしまう。発泡火成岩が充填された袋を開封する際には、ガラス質の小片が飛散するため、開封時の取り扱いが不便である。このため、発泡火成岩を袋詰めした場合、開封時にガラス質の小片が飛散しないようにしなければならない。
【０００４】
そこで、発泡火成岩を搬送する際には、生じたガラス質の小片の飛散を防止するため、発泡火成岩を透水性や通気性を有する包装用基材で形成された袋に詰めて密閉し、開封せずに密閉したままの状態で、土壌中に埋めて使用するようにする。これにより、発泡火成岩が充填された袋を開封することがないため、ガラス質の小片が飛散したりすることがなく、取り扱いが容易になる。
【０００５】
発泡火成岩を収容する袋の包装用基材として、例えばクラフト紙等の通常の紙材を用いた場合、強度は十分であるが、耐水性を付与するサイズ剤等の表面処理剤が含有されているため、透水性がないか、極めて低く、土壌中の水捌けが悪くなってしまう。土壌中の水捌けが悪いと、植生が根腐れしてしまったり、発泡火成岩を埋めた部分に水が溜まり変形や陥没が生じてしまう。そこで、透水性を付与するため、米坪を低くした紙材を用いた場合には、透水性は向上するが袋の強度が不十分となってしまうため、合成樹脂繊維からなる不織布等を紙材の間に挟み込み、強度を補強する必要がある（例えば、特許文献１参照。）。しかしながら、この合成樹脂繊維からなる不織布は、土壌中の微生物等によって分解されないため、土壌中に残存してしまう。また、通常の紙材等を用いた場合、土壌中で分解されたとしても紙の水素イオン指数（ｐＨ）が高いため、発泡火成岩を埋めた部分の植生の成長を阻害してしまう。
【０００６】
【特許文献１】特開平１０−１０１１２９号公報
【発明の開示】
【発明が解決しようとする課題】
【０００７】
本発明は、優れた透水性及び強度を有し、発泡火成岩を包装する包装用基材を提供することを目的とする。
【課題を解決するための手段】
【０００８】
上述した目的を達成する本発明に係る包装用基材は、発泡火成岩を包装するものであり、透水性を有し、１時間あたりの透水量の平均値が２０ｍｍ以上、５０ｍｍ以下であり、裂断長が４ｋｍ以上である。
【発明の効果】
【０００９】
本発明によれば、１時間あたりの透水量の平均値が２０ｍｍ以上、５０ｍｍ以下の透水性を有することから、速やかに水を透過させることができ、水捌けが良好であり、且つ水を透過させることによる形状の変化も防止される。また、本発明では、裂断長が４ｋｍ以上であることから、他の補強材を用いることなく、優れた強度を有し、製造する際や取り扱う際に破れたり裂けたりする不具合が防止される。
【発明を実施するための最良の形態】
【００１０】
以下、本発明を適用した包装用基材について図面を参照して詳細に説明する。包装用基材１は、例えば図１に示すように、発泡火成岩２を袋詰めする際の袋を形成する。包装用基材１で形成された袋に発泡火成岩２が充填されたものは、土壌中に埋められる造園材料となる。
【００１１】
発泡火成岩２は、例えば酸化ケイ素（ＳｉＯ２）、酸化アルミニウム（Ａｌ２Ｏ３）酸化ナトリウム（Ｎａ２Ｏ）、酸化カリウム（Ｋ２Ｏ）等が含有された黒曜岩、真珠岩、松脂岩を加熱発泡させたものである。この発泡化成岩２は、乾燥時の重量が５０〜２００ｋｇ／ｍ３と軽量であり、適度な排水性を有している。このような発泡火成岩２を客土の下に埋めれば、排水性を有することから、水を排水し地盤が軟弱になることを防止できる。これらの発泡火成岩２の粒径は数ｍｍのものから５０ｍｍくらいのものまで用途に応じて適宜選択することができる。
【００１２】
このような発泡火成岩２を包装する袋に用いられる包装用基材１としては、例えば透水紙がある。この透水紙は、植物繊維を抄造したものであり、水を透過させるが、発泡火成岩２から発生するガラス質の小片は通さないものである。また、透水紙は、土壌中で長時間経過すると微生物等によって分解し、土壌中に残存しないものである。
【００１３】
この透水紙には、針葉樹及び広葉樹から化学パルプ化法、セミケミカルパルプ化法や機械パルプ化法等によって得られた紙の強度を高める針葉樹繊維（以下、Ｎ繊維とする。）と紙に滑らかさを付与する広葉樹繊維（以下、Ｌ繊維とする。）とが用いられる。透水紙は、このＮ繊維とＬ繊維とをそれぞれ所定の範囲で叩解し、叩解したＮ繊維とＬ繊維とを混合したものに、耐水性を付与するサイズ剤、紙の色調を調整する染料や顔料、これらサイズ剤、染料、顔料等をＮ繊維及びＬ繊維に定着させたり、紙面ｐＨを調整する硫酸バンド等を添加したものを原料とし、この原料を抄造することで得られる。また、必要に応じて原料に澱粉を加えて、透水紙の強度を上げたり、染料や顔料の定着性を向上させるようにしてもよい。なお、合成系の紙力剤は透水性を阻害するため、使用しないことが好ましい。
【００１４】
ここで、Ｎ繊維は、叩解の度合い（叩解度）が５００〜７５０ｃｃの範囲で叩解する。この叩解度の範囲は、通常のＮ繊維の叩解度よりも高い叩解度のＮ繊維となる。このような叩解度の高いＮ繊維は、繊維が粗いため透水性を有する。Ｌ繊維は、叩解の度合い（叩解度）が３５０〜５００ｃｃの範囲で叩解する。
【００１５】
叩解したＮ繊維とＬ繊維との混合割合（Ｎ繊維：Ｌ繊維）は、重量比で２０重量部：８０重量部〜３０重量部：７０重量部である。Ｎ繊維の混合割合が２０重量部よりも少ない場合、叩解度の高いＮ繊維の含有量が少ないため透水性が低くなったり、強度が低下したりする。このため、透水紙では、Ｎ繊維が２０重量部よりも少ないと、土壌中の水捌けが悪くなったり、発泡火成岩２を充填する際に破れたりする不具合が生じやすくなる。
【００１６】
一方、Ｎ繊維の混合割合が３０重量部よりも多い場合には、透水性及び強度を有するＮ繊維の含有量が多くなるため、透水性や強度は向上するが、コストがかかってしまう。そこで、透水紙では、Ｎ繊維の叩解度５００〜７５０ｃｃの範囲にし、Ｌ繊維の叩解度を３５０〜５００ｃｃの範囲して、Ｎ繊維とＬ繊維との混合割合を２０重量部：８０重量部〜３０重量部：７０重量部にすることによって、コストを抑えながら、透水性及び強度を共に向上されている。
【００１７】
また、透水紙は、米坪が４０ｇ／ｍ２〜１００ｇ／ｍ２となるようにし、好ましくは６５ｇ／ｍ２とする。米坪が４０ｇ／ｍ２よりも低い場合には、透水性は向上するが、透水紙の強度が低下してしまう。一方、米坪が１００ｇ／ｍ２よりも高い場合には、透水紙の強度が高くなるが、透水性が低下してしまう。したがって、透水紙では、米坪を４０ｇ／ｍ２〜１００ｇ／ｍ２とすることで透水性が良好であり、且つ適切な強度を有している。また、米坪を６５ｇ／ｍ２とすることによって、特に優れた透水性及び強度を得ることができる。
【００１８】
また、透水紙は、Ｎ繊維及びＬ繊維の叩解度やＮ繊維とＬ繊維との混合割合、サイズ剤の添加量を調整することによって、透水性が調整される。透水性を示す透水量は、１時間あたりの平均値が２０ｍｍ以上、５０ｍｍ以下である。この透水量は、次のように測定した。先ず、直径１１ｃｍの円形に切り取った透水紙を２枚用意し、直径１１ｃｍのブフナロートにこの２枚の透水紙を重ねて挿入し、水を注ぎながら外部から吸引機で吸引し、２枚の透水紙をブフナロートの底面に密着させる。そして、吸引機を取り外し、再び水をブフナロートの上端まで注ぎ、１時間経過毎にブフナロート内の水の水位を測定した。この１時間経過毎の水位の低下の平均値が、２０ｍｍ以上、５０ｍｍ以下である。
【００１９】
透水量の平均値が２０ｍｍより少ない場合には、造園材料を埋めた部分の水捌けが悪く、埋めた部分に水が溜まり、変形が生じたり、陥没してしまう。一方、透水量の平均値が５０ｍｍよりも多い場合には、水が透過しすぎることによって、透水紙が破れやすくなってしまう。そこで、透水量の平均値を２０ｍｍ以上、５０ｍｍ以下にすることによって、ある程度の強度を維持しながら、水捌けが良好であり、水が透過することによって破れたりすることがない適切な透水性を示す。
【００２０】
また、透水紙では、Ｎ繊維及びＬ繊維の叩解度やＮ繊維とＬ繊維との混合割合、米坪を調整することによって、裂断長が調整される。透水紙は、裂断長を４ｋｍ以上とする。裂断長とは、ＪＩＳ  Ｐ  ８１１３に規定されるものであり、引張強度から算出され、透水紙を引っ張った際に透水紙が自重で断裂する長さである。裂断長が４ｋｍよりも小さい場合には、透水紙を袋状に成形する際や発泡火成岩２を充填する際に破れたり、裂けたりする不具合が生じる。そこで、透水紙では、裂断長を４ｋｍ以上とすることによって、抄造時の破断が低減され、製造の歩留まりが低下することが抑えられると共に、低コストで抄造することができる。また、裂断長を４ｋｍ以上とすることによって、発泡火成岩２を充填する際等に破断することが防止され不具合が生じなくなる。透水紙では、Ｎ繊維の叩解度５００〜７５０ｃｃの範囲にし、Ｌ繊維の叩解度を３５０〜５００ｃｃの範囲し、Ｎ繊維とＬ繊維との混合割合を２０重量部：８０重量部〜３０重量部：７０重量部にして、米坪を４０ｇ／ｍ２〜１００ｇ／ｍ２とすることによって、裂断長を４ｋｍ以上とすることができる。なお、透水紙では、裂断長が１０ｋｍ以下であることが好ましい。裂断長が１０ｋｍよりも大きい場合には、米坪が高くなるため透水性が低下し、且つコストがかかってしまう。
【００２１】
また、この透水紙は、硫酸バンドの添加量を調整することによって、紙面ｐＨが調整される。透水紙では、紙面ｐＨを少なくとも中性に近い５以上にする。透水紙では、紙面ｐＨが５より小さく酸性を示している場合、土壌中に埋められると、土壌が酸性となり植生の成長等の妨げとなる。したがって、透水紙の紙面ｐＨを５以上にして、ほぼ中性に調整することによって、土壌中で分解されても土壌が変化することなく、植生の成長等を妨げることを防止できる。なお、透水紙では、紙面ｐＨを７以下にすることが好ましい。紙面ｐＨが７より大きい場合には、透水紙がアルカリ性となるため、透水量をサイズ剤で調整することが困難となる場合がある。
【００２２】
以上のことから、透水紙では、Ｎ繊維とＬ繊維との混合割合やサイズ剤の添加量を調整することによって、１時間あたりの透水量の平均値を２０ｍｍ以上、５０ｍｍ以下とすることができる。これにより、透水紙では、土壌中に埋めた際の水捌けがよく、埋めた部分に水が溜まったりすることがなく、変形したり、陥没することが防止される。
【００２３】
また、透水紙では、叩解度が５００〜７５０ｃｃのＮ繊維と、叩解度が３５０〜５００ｃｃのＬ繊維とをＮ繊維とＬ繊維との混合割合（Ｎ繊維：Ｌ繊維）が２０重量部：８０重量部〜３０重量部：７０重量部の範囲となるように配合し、米坪を４０ｇ／ｍ２〜１００ｇ／ｍ２とすることで、裂断長を４ｋｍ以上とすることができる。これにより、透水紙では、合成繊維等の補強材を用いることなく、透水性を確保しながら十分な強度が得られ、製造時や施工時の断紙が防止される。これにより、透水紙では、製造の歩留まりが向上し、取り扱いも容易となる。また、透水紙では、土壌中で分解されない合成繊維等からなる補強材を用いていないため、土壌に埋めた際に土壌中に残存することが防止される。
【００２４】
また、透水紙では、硫酸バンドの添加量を調整することによって、紙面ｐＨを５以上にしてほぼ中性を示すようにすることができる。これにより、透水紙では、土壌中に埋めて微生物等に分解されても、土壌の環境や植生の成長等に影響を与えることが防止される。
【００２５】
したがって、このような構成を有する透水紙を発泡火成岩２を充填する袋に用いることによって、発泡火成岩２を土壌に埋める際に袋を開封することなく、袋を密閉した状態で埋めることができるため、発泡火成岩２の取り扱いが容易となる。また、透水紙を用いることによって、発泡火成岩２の排水性を阻害することがないため、土壌中に袋詰めした状態で発泡火成岩２を埋めることができる。
【００２６】
なお、包装用基材１で袋を形成する際には、１枚又は複数枚重ね合わせて袋状に形成するようにする。また、袋の口を閉じる場合には、開口部分を透水紙で覆い、覆った部分をミシンで縫い合わせて閉じる。
【実施例】
【００２７】
以下、本発明の好適な実施例を実験結果に基づいて説明する。
【００２８】
実施例１
実施例１では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を２５重量部：７５重量部とし、サイズ剤を０．１８％、硫酸バンドを０．０６％添加し、米坪が６５ｇ／ｍ２となるようして、裂断長６．０ｋｍ、１時間あたりの透水量の平均値が３８ｍｍ、紙面ｐＨ６．１の透水紙を作製した。
【００２９】
実施例２
実施例２では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を２０重量部：８０重量部とし、サイズ剤を０．１８％、硫酸バンドを０．０６％添加し、米坪が６５ｇ／ｍ２となるようして、裂断長５．４ｋｍ、１時間あたりの透水量の平均値が３４ｍｍ、紙面ｐＨ６．０の透水紙を作製した。
【００３０】
実施例３
実施例３では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．１８％、硫酸バンドを０．０６％添加し、米坪が６５ｇ／ｍ２となるようして、裂断長６．５ｋｍ、１時間あたりの透水量の平均値が４０ｍｍ、紙面ｐＨ６．０の透水紙を作製した。
【００３１】
実施例４
実施例４では、叩解度７５０ｃｃで叩解した針葉樹繊維（Ｎ繊維）と、叩解度４５０ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．１８％、硫酸バンドを０．０６％添加し、米坪が６５ｇ／ｍ２となるようして、裂断長６．１ｋｍ、１時間あたりの透水量の平均値が４４ｍｍ、紙面ｐＨ６．０の透水紙を作製した。
【００３２】
実施例５
実施例５では、叩解度５００ｃｃで叩解した針葉樹繊維（Ｎ繊維）と、叩解度３５０ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．１８％、硫酸バンドを０．０６％添加し、米坪が６５ｇ／ｍ２となるようして、裂断長７．０ｋｍ、１時間あたりの透水量の平均値が３５ｍｍ、紙面ｐＨ６．０の透水紙を作製した。
【００３３】
実施例６
実施例６では、叩解度７５０ｃｃで叩解した針葉樹繊維（Ｎ繊維）と、叩解度４５０ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．１５％、硫酸バンドを０．０６％添加し、米坪が４０ｇ／ｍ２となるようして、裂断長４．０ｋｍ、１時間あたりの透水量の平均値が５０ｍｍ、紙面ｐＨ６．１の透水紙を作製した。
【００３４】
実施例７
実施例７では、叩解度５００ｃｃで叩解した針葉樹繊維（Ｎ繊維）と、叩解度３５０ｃｃの範囲で叩解した広葉樹繊維（Ｌ繊維）を用いた。このＮ繊維とＬ繊維との混合割合（Ｎ樹脂：Ｌ樹脂）を２０重量部：８０重量部とし、サイズ剤を０．２０％、硫酸バンドを０．０６％添加し、米坪が８０ｇ／ｍ２となるようして、裂断長７．３ｋｍ、１時間あたりの透水量の平均値が２７ｍｍ、紙面ｐＨ５．９の透水紙を作製した。
【００３５】
実施例８
実施例８では、叩解度５００ｃｃで叩解した針葉樹繊維（Ｎ繊維）と、叩解度３５０ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．２２％、硫酸バンドを０．０６％を添加し、米坪が１００ｇ／ｍ２となるようして、裂断長９．７ｋｍ、１時間あたりの透水量の平均値が２０ｍｍ、紙面ｐＨ５．８の透水紙を作製した。
【００３６】
実施例９
実施例９では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．１８％、硫酸バンドを０．１０％添加し、米坪が６５ｇ／ｍ２となるようして、裂断長６．４ｋｍ、１時間あたりの透水量の平均値が３９ｍｍ、紙面ｐＨ５．０の透水紙を作製した。
【００３７】
実施例１０
実施例１０では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．１８％、硫酸バンドを０．０２％添加し、米坪が６５ｇ／ｍ２となるようして、裂断長６．４ｋｍ、１時間あたりの透水量の平均値が４０ｍｍ、紙面ｐＨ７．０の透水紙を作製した。
【００３８】
比較例１
比較例１では、叩解度７５０ｃｃで叩解した針葉樹繊維（Ｎ繊維）と、叩解度４５０ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．０５％、硫酸バンドを０．０６％添加し、米坪が４０ｇ／ｍ２となるようして、裂断長４．０ｋｍ、１時間あたりの透水量の平均値が５７ｍｍ、紙面ｐＨ５．８の透水紙を作製した。
【００３９】
比較例２
比較例２では、叩解度７５０ｃｃで叩解した針葉樹繊維（Ｎ繊維）と、叩解度４５０ｃｃの範囲で叩解した広葉樹繊維（Ｌ繊維）を用いた。このＮ繊維とＬ繊維との混合割合（Ｎ樹脂：Ｌ樹脂）を４０重量部：６０重量部とし、サイズ剤を０．１８％、硫酸バンドを０．１５％添加し、米坪が４０ｇ／ｍ２となるようして、裂断長５．２ｋｍ、１時間あたりの透水量の平均値が６８ｍｍ、紙面ｐＨ４．２の透水紙を作製した。
【００４０】
比較例３
比較例３では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を３０重量部：７０重量部とし、サイズ剤を０．４５％、硫酸バンドを０．２０％添加し、米坪が１００ｇ／ｍ２となるようして、裂断長１０．５ｋｍ、１時間あたりの透水量の平均値が０ｍｍ、紙面ｐＨ４．０の透水紙を作製した。
【００４１】
比較例４
比較例４では、叩解度７００ｃｃで叩解した針葉樹繊維（Ｎ繊維）と、叩解度４００ｃｃの範囲で叩解した広葉樹繊維（Ｌ繊維）を用いた。このＮ繊維とＬ繊維との混合割合（Ｎ樹脂：Ｌ樹脂）を１０重量部：９０重量部とし、サイズ剤を０．１８％、硫酸バンドを０．２５％添加し、米坪が１００ｇ／ｍ２となるようして、裂断長５．４ｋｍ、１時間あたりの透水量の平均値が１８ｍｍ、紙面ｐＨ３．３の透水紙を作製した。
【００４２】
比較例５
比較例５では、叩解度４００ｃｃの範囲で叩解した広葉樹繊維（Ｌ繊維）のみを用いた。このＬ繊維１００重量部にサイズ剤を０．１８％、硫酸バンドを０．２５％添加し、米坪が６５ｇ／ｍ２となるようして、裂断長３．５ｋｍ、１時間あたりの透水量の平均値が４２ｍｍ、紙面ｐＨ３．５の透水紙を作製した。
【００４３】
実施例１〜実施例１０及び比較例１〜比較例５の透水紙に対して、施工評価、降水評価及び植生評価を行った。各評価結果を下記の表１に示す。
【００４４】
【表１】
2006045688.tif 000003
【００４５】
表１における施工評価については、容量が２５ｌの袋を透水紙で１００袋分作製し、各袋に発泡火成岩として黒曜石の発泡火成岩を充填した造園材料を１００個作製した。次に、各造園材料を地下１ｍの場所に縦１０列×横５列に配列したものを２段にして埋め、これらの造園材料上に盛り土をして振動ローラによって６５０ｋｇの力を加えて、ローラを転圧し施工することで評価を行った。施工評価の結果において、透水紙に破れや裂け目がなく施工状態が良好である場合には、表１中に○印で示し、破れや裂け目が著しく生じ、施工性に劣る場合には、表１中に×印で示した。
【００４６】
降水評価については、施工評価と同様にして造園材料を作製し、これらの造園材料を土壌中に埋めて施工し、その後、降水量５０ｍｍとなるように散水し、２４時間後における施工部分の変形の度合いを目視で観察して評価を行った。降水評価の結果において、施工部分に変形がなく造園材料に用いることが適している場合には、表１中に○印で示し、施工部分の変形が著しく造園材料に用いることが不適当である場合には、表１中に×印で示した。
【００４７】
植生評価については、透水紙１００ｇを一辺が５ｍｍ角となるように細かく刻み、これを土壌と混合して１０００ｇとし、屋外に１ヶ月間放置して用土を作製した。この用土にえんどう豆の種１００粒を深さ１ｃｍの所に埋めて発芽を確認して評価を行った。植生評価の結果において、発芽及び根の張り具合が良好で問題がない場合には、表１中に○印で示し、一部発芽が遅れるものがあり植生への影響が考えられる場合には、表１中に×印で示した。
【００４８】
表１に示す評価結果から、比較例１では、透水量が５７ｍｍであり、比較例２では、透水量が６８ｍｍであり、実施例１〜実施例１０及び比較例５と比べて降水評価の結果が悪かった。比較例１では、サイズ剤の添加量が０．０５％でありサイズ剤の添加量が少ないため、適切な耐水性が付与されず、透水性が高くなり、透水量が多くなった。比較例２では、叩解により透水性が付与されたＮ繊維の混合割合が多いため、透水性が高くなり、透水量が多くなった。これにより、比較例１及び比較例２では、水が透過し過ぎることによって、透水紙が破れてしまったり、変形が生じた。
【００４９】
また、比較例３では、透水性が０ｍｍであり、比較例４では、透水性が１８ｍｍであり、実施例１〜実施例１０及び比較例５と比べて降水評価の結果が悪かった。比較例３では、サイズ剤の添加量が０．４５％であり、サイズ剤の添加量が多いため、高い耐水性が付与され、透水性がなくなり、水が透過されなかった。比較例４では、叩解により透水性が付与されたＮ繊維の混合割合が１０重量部であり、Ｎ繊維の含有量が少ないため、透水性が低くなり、透水量が低下した。これにより、比較例３及び比較例４では、造園材料の水捌けが悪く、施工部分に水が溜まり変形が生じた。したがって、比較例３及び比較例４の透水紙は、造園材料に用いることは不適当である。
【００５０】
これらに対して、実施例１〜実施例１０及び比較例５では、Ｎ繊維とＬ繊維との混合割合（Ｎ繊維：Ｌ繊維）が２０重量部：８０重量部〜３０重量部：７０重量の範囲となるように混合し、サイズ剤の添加量も適切に添加されていることによって、透水量が２０ｍｍ以上、５０ｍｍ以下となり、適切な透水性が付与された。これにより、実施例１〜実施例１０及び比較例５では、造園材料の水捌けがよく、施工部分に水が溜まることが防止され、降水評価が良好となった。したがって、実施例１〜実施例１０及び比較例５の透水紙は、造園材料に用いるのに適当である。
【００５１】
また、表１に示す評価結果から、比較例５では裂断長が３．５ｋｍであり、裂断長が４．０ｋｍ以上の実施例１〜実施例１０及び比較例１〜比較例４と比べて施工評価が悪く、施工性が劣っている。比較例５では、高い強度を有するＮ繊維が含有されていないため、強度が得られず裂断長が３．５ｋｍとなり、透水紙の強度が低下してしまった。これにより、比較例５では、黒曜石の発泡火成岩を充填する際や施工する際に破れたり、裂けてしまい、施工性が悪くなった。
【００５２】
これに対して、実施例１〜実施例１０及び比較例１〜比較例４では、裂断長が４．０ｋｍ以上となっている。実施例１〜実施例１０及び比較例１〜比較例４では、叩解度５００〜７５０ｃｃの範囲で叩解されたＮ繊維と叩解度３５０〜５００ｃｃの範囲で叩解されたＬ繊維とを混合割合（Ｎ繊維：Ｌ繊維）２０重量部：８０重量部〜３０重量部：７０重量の範囲となるように混合し、米坪が４０ｇ／ｍ２〜１００ｇ／ｍ２であることから、裂断長が４．０ｋｍ以上となり、透水紙の強度が高くなっている。これにより、実施例１〜実施例１０及び比較例１〜比較例４では、強度が高いため、施工する際に破れたり、裂けたりすることが防止され、ローラによる高い圧力に耐え、袋の状態が維持された。これにより、施工時に不具合が生じることなく、施工性に優れている。
【００５３】
また、表１に示す評価結果から、比較例２から比較例５では、紙面ｐＨが５．０以下であり、植生評価の結果が悪かった。比較例２から比較例５では、硫酸バンドの添加量が多いため、紙面ｐＨが酸性となり、土壌中で微生物等によって分解されると土壌が酸性状態となり、土壌中の植生の発芽が遅れた。
【００５４】
これに対して、実施例１から実施例１０及び比較例１では、紙面ｐＨが５．０以上あるため、ほぼ中性に近く土壌中で分解されても土壌に対して影響がなく、植生の発芽に影響はなかった。
【００５５】
以上のことから、造園材料の包装材を作製するに際して、施工時に破れたりすることがない強度を有し、水捌けが良く、土壌中の環境を害することがないことから、１時間あたりの透水量の平均値が２０〜５０ｍｍの範囲で、裂断長が４ｋｍ以上、紙面ｐＨが５．０以上にすることによって、施工性、透水性、植生評価を良好にすることができる。
【図面の簡単な説明】
【００５６】
【図１】本発明を適用した包装用基材を用いた造園材料の断面図である。
【符号の説明】
【００５７】
１  包装用基材、２  発泡火成岩
【図１】
2006045688.tif 000004